СМЕСЬ ДЛЯ ГРУНТОБЕТОНА
MIXTURE FOR SOIL-CEMENT

Изобретение относится к стройматериалам, а именно к грунтобетонам, и может быть использовано в дорожном строительстве.
7
Известна сырьевая смесь, содержащая отработанный формовочный песок и химическую добавку в виде безводного сернокислого натрия (RU №93003259, МПК С04В 28/00).
Недостатком известной сырьевой смеси для грунтобетона является узкая сфера применения по причине недостаточного количества сырьевых материалов.
Задачи, на решение которых направлено предлагаемое решение - использование широкораспространенных компонентов в изготовлении грунтобетона с высокими эксплуатационными свойствами.
Технический результат достигается тем, что смесь для грунтобетона содержит глинистый грунт, вяжущее, добавку и воду, при этом в качестве химической добавки используется ферментный препарат «Дорзин», а в качестве вяжущего - портландцемент при следующем соотношении компонентов, мас.%:
глинистый грунт
- 78-83
портландцемент
- 4-8
«Дорзин»
- 0,03-0,06
вода
- остальное
Введение ферментного препарата «Дорзин» в наиболее оптимальном количестве, равном 0,05%, улучшает гидратационные процессы, значительно снижает усадку грунтобетона, уменьшает трещинообразование, повышает морозостойкость.
Ферментный препарат «Дорзин» является композицией веществ, в основном образовавшихся в процессе культивирования микроорганизмов (дрожжей рода Saccharomyces) на комплексной питательной среде с некоторыми добавками. Основой питательной среды является свекловичная меласса. Из мелассы в состав препарата переходят бетаин (который дрожжами не ассимилиуется), а также красящие вещества, состоящие в основном из меланоидов, гуминов и карамелей. В состав препарата входят также полимерные гликоли и полиакриламид. Основу препарата составляет клеточное вещество микроорганизмов - аминокислоты и биополимеры: пептиды и белки (в том числе комплекс ферментов дрожжевых клеток). (Стандарт организации 001-2005. - Введ. 01.05.2005. - М., 2005. - 25 с.).
Для изучения возможности производства грунтобетонов были рассмотрены наиболее распространенные природные грунты - суглинки легкий пылеватый и тяжелый пылеватый. Изучен их гранулометрический состав, приведенный в таблице 1.
Таблица 1 - Гранулометрический состав песчаной фракции
Размер частиц, мм
Содержание, %
суглинок легкий пылеватый
>5
0
5-2
2,22
2-1
4,11
1-0,5
4,67
0,5-0,25
6,00
0,25-0,1
6,76
<0,1
76,24
суглинок тяжелый пылеватый
>5
0
5-2
0,88
2-1
1,43
1-0,5
1,99
0,5-0,25
2,78
0,25-0,1
4,31
<0,1
88,61
По результатам определения гранулометрического состава данные грунты отличаются высоким содержанием глинистых и пылеватых частиц. По данным рентгенофазового и дифференциально-термического анализов было выявлено высокое содержание кварца - 70%, также в состав грунта входят в разных процентных соотношениях анортит и монтмориллонит. Данные обстоятельства свидетельствуют о пригодности исследуемых грунтов для укрепления.
Для определения состава грунтобетона было опробовано введение предлагаемой добавки в грунты без цемента и в различных соотношениях с цементом (4, 6, 8, 10%). Динамика набора прочности представлена на чертеже:
а - грунтобетон на основе суглинка легкого пылеватого,
б - грунтобетон на основе суглинка тяжелого пылеватого.
В результате проведенных исследований выяснено, что грунтобетон оптимального состава соответствует марке по прочности M100.
По экспериментальным данным введение портландцемента выше 8% нецелесообразно, так как это не обеспечивает улучшения качественных показателей грунтобетона, но значительно повышает стоимость его изготовления. Оптимальное содержание портландцемента в смеси должно находиться в пределах 4-8%.
Пример
Глинистый грунт (суглинок) в количестве 80 мас.% в грунтосмесителе перемешивали с портландцементом в количестве 4 мас.%, затем в воду в количестве 15,95 мас.% добавляли 0,05 мас.% ферментного препарата «Дорзин» и, добавляя в смесь грунта с портландцементом, тщательно перемешивали. Получали образцы высокой прочности, соответствующие марке M100, обладающие высокой водостойкостью и морозостойкостью, соответствующим марке F25.
В ходе исследований была теоретически обоснована и экспериментально доказана эффективность получения грунтобетонов на основе глинистых пород за счет дополнительного введения ферментного препарата при укреплении грунтов цементом.